(57)【要約】【課題】低減された示唆的光褪色及び粒状性をもたらすインクセットを提供する。【解決手段】本発明のインクセットは、少なくとも１つの濃色インクジェットインクと少なくとも１つの淡色インクジェットインクとから構成される。濃色インクジェットインクは、高色度且つ低耐光性の少なくとも１つの顔料を含み、淡色インクジェットインクは高耐光性且つ低色度の少なくとも１つの顔料を含んで成る。濃色インクジェットインク中の顔料は、結晶形態、粒径、発色団及び化学分散剤のうちの少なくとも１つにおいて、淡色インクジェットインク中の顔料とは異なる。印刷画像の示唆的光褪色及び粒状性を低減させる方法もまた開示する。【選択図】なし【特許請求の範囲】
【請求項１】
低減された示差的光褪色と低減された粒状度をもたらすインクセットであって、
高色度且つ低耐光性の少なくとも１つの顔料を含んで成る少なくとも１つの濃色インクジェットインクと、
高耐光性且つ低彩度の少なくとも１つの顔料を含んで成る少なくとも１つの淡色インクジェットインクと、
を含み、前記少なくとも１つの濃色インクジェットインク中の前記少なくとも１つの顔料が、前記少なくとも１つの淡色インクジェットインク中の前記少なくとも１つの顔料と、結晶形態、粒径、発色団、及び化学分散剤のうちの１つにおいて異なる、インクセット。
【請求項２】
前記少なくとも１つの淡色インクジェットインク中の前記少なくとも１つの顔料の耐光性値が、前記少なくとも１つの濃色インクジェットインク中の前記少なくとも１つの顔料の耐光性値より、ブルーウールスケールにおいて１単位大きい、請求項１に記載のインクセット。
【請求項３】
前記少なくとも１つの濃色インクジェットインク中の前記少なくとも１つの顔料の耐光性値が、ブルーウールスケールにおいて６〜７の範囲であり、且つ前記少なくとも１つの淡色インクジェットインク中の前記少なくとも１つの顔料の耐光性値が、ブルーウールスケールにおいて７〜８の範囲である、請求項１に記載のインクセット。
【請求項４】
前記少なくとも１つの濃色インクジェットインク中の前記少なくとも１つの顔料と、前記少なくとも１つの淡色インクジェットインク中の前記少なくとも１つの顔料とが、アントラキノン、フタロシアニンブルー、フタロシアニングリーン、ジスアゾ、モノアゾ、ピラントロン、ペリレン、ペリノン、カルバゾール、ジアリーリド、ヘテロ環イエロー、ビスアセトアセタリーリド（ｂｉｓａｃｅｔｏａｃｅｔａｒｙｌｉｄｅ）、ベンズイミダゾロン、ジオキサジン、ジピロロピロール、ジケトピロロピロール、ナフトール、キナクリドン、キノフタロン、イソインドリノン、インダントロン、（チオ）インジゴイド、金属錯体、ニトロ顔料、及びニトロソ発色団から成る群から個々独立して選択される発色団を有する、請求項１〜３の何れか１項に記載のインクセット。
【請求項５】
前記少なくとも１つの濃色インクジェットインク中の前記少なくとも１つの顔料が、Ｐｉｇｍｅｎｔ  Ｙｅｌｌｏｗ  ３、Ｐｉｇｍｅｎｔ  Ｙｅｌｌｏｗ  １６、Ｐｉｇｍｅｎｔ  Ｙｅｌｌｏｗ  ７３、Ｐｉｇｍｅｎｔ  Ｙｅｌｌｏｗ  ７４、Ｐｉｇｍｅｎｔ  Ｙｅｌｌｏｗ  ８１、Ｐｉｇｍｅｎｔ  Ｙｅｌｌｏｗ  ８３、Ｐｉｇｍｅｎｔ  Ｙｅｌｌｏｗ  ９３、Ｐｉｇｍｅｎｔ  Ｙｅｌｌｏｗ  ９７、Ｐｉｇｍｅｎｔ  Ｙｅｌｌｏｗ  １１０、Ｐｉｇｍｅｎｔ  Ｙｅｌｌｏｗ  １８０、Ｐｉｇｍｅｎｔ  Ｙｅｌｌｏｗ  １９４、Ｐｉｇｍｅｎｔ  Ｒｅｄ  １１２、Ｐｉｇｍｅｎｔ  Ｒｅｄ  １７０、Ｐｉｇｍｅｎｔ  Ｒｅｄ  １７５、Ｐｉｇｍｅｎｔ  Ｒｅｄ  １８８、Ｐｉｇｍｅｎｔ  Ｒｅｄ  ２０９、Ｐｉｇｍｅｎｔ  Ｒｅｄ  ２５３、Ｐｉｇｍｅｎｔ  Ｒｅｄ  ２５６、Ｐｉｇｍｅｎｔ  Ｙｅｌｌｏｗ  １２８、Ｐｉｇｍｅｎｔ  Ｙｅｌｌｏｗ  １５５、Ｐｉｇｍｅｎｔ  Ｙｅｌｌｏｗ  ２１３、Ｐｉｇｍｅｎｔ  Ｖｉｏｌｅｔ  １９（γ−修飾）、Ｐｉｇｍｅｎｔ  Ｒｅｄ  １２２、Ｐｉｇｍｅｎｔ  Ｒｅｄ  ２５４、Ｐｉｇｍｅｎｔ  Ｂｌｕｅ  １５：３、及びＰｉｇｍｅｎｔ  Ｂｌｕｅ  １５：４から成る群から選択される、請求項１〜４の何れか１項に記載のインクセット。
【請求項６】
前記少なくとも１つの淡色インクジェットインク中の前記少なくとも１つの顔料が、Ｐｉｇｍｅｎｔ  Ｙｅｌｌｏｗ  １２０、Ｐｉｇｍｅｎｔ  Ｙｅｌｌｏｗ  １２８、Ｐｉｇｍｅｎｔ  Ｙｅｌｌｏｗ  １５０、Ｐｉｇｍｅｎｔ  Ｙｅｌｌｏｗ  １５１、Ｐｉｇｍｅｎｔ  Ｙｅｌｌｏｗ  １５４、Ｐｉｇｍｅｎｔ  Ｙｅｌｌｏｗ  １５５、Ｐｉｇｍｅｎｔ  Ｙｅｌｌｏｗ  １７３、Ｐｉｇｍｅｎｔ  Ｙｅｌｌｏｗ  ２１３、Ｐｉｇｍｅｎｔ  Ｒｅｄ  １７７、Ｐｉｇｍｅｎｔ  Ｒｅｄ  ２０２、Ｐｉｇｍｅｎｔ  Ｒｅｄ  ２０６、Ｐｉｇｍｅｎｔ  Ｒｅｄ  ２０７、Ｐｉｇｍｅｎｔ  Ｒｅｄ  ２１４、Ｐｉｇｍｅｎｔ  Ｒｅｄ  ２４２、Ｐｉｇｍｅｎｔ  Ｒｅｄ  ２５７、Ｐｉｇｍｅｎｔ  Ｒｅｄ  １２２、Ｐｉｇｍｅｎｔ  Ｖｉｏｌｅｔ  １９（β−修飾）、Ｐｉｇｍｅｎｔ  Ｖｉｏｌｅｔ  ２３、Ｐｉｇｍｅｎｔ  Ｂｌｕｅ  １５：３、Ｐｉｇｍｅｎｔ  Ｂｌｕｅ  １５：４、Ｐｉｇｍｅｎｔ  Ｇｒｅｅｎ  ７、Ｐｉｇｍｅｎｔ  Ｇｒｅｅｎ  ３６、Ｐｉｇｍｅｎｔ  Ｙｅｌｌｏｗ  １２８、Ｐｉｇｍｅｎｔ  Ｙｅｌｌｏｗ  １５５、Ｐｉｇｍｅｎｔ  Ｖｉｏｌｅｔ  １９（γ−修飾）、及びＰｉｇｍｅｎｔ  Ｒｅｄ  ２５４から成る群から選択される、請求項１〜４の何れか１項に記載のインクセット。
【請求項７】
前記少なくとも１つの濃色インクジェットインクが、濃色シアンインクジェットインク、濃色イエローインクジェットインク、及び濃色マゼンタインクジェットインクのうちの少なくとも１つを含む、請求項１〜６の何れか１項に記載のインクセット。
【請求項８】
前記少なくとも１つの淡色インクジェットインクが、淡色シアンインクジェットインク、淡色イエローインクジェットインク、及び淡色マゼンタインクジェットインクのうちの少なくとも１つを含む、請求項１〜６の何れか１項に記載のインクセット。
【請求項９】
前記少なくとも１つの濃色インクジェットインクが、約２０ｎｍ以上の粒径を有するジスアゾ又はベンズイミダゾロンのイエロー顔料を含み、且つ前記少なくとも１つの淡色インクジェットインクが、約４０ｎｍ以上の粒径を有するジスアゾ又はベンズイミダゾロンのイエロー顔料を含む、請求項１〜８の何れか１項に記載のインクセット。
【請求項１０】
さらに、ブラックインクジェットインクを含む、請求項１〜９の何れか１項に記載のインクセット。
【請求項１１】
印刷画像の示差的光褪色及び粒状度を低減させる方法であって、
請求項１〜５、７、９及び１０の何れか１項に記載の少なくとも１つの濃色インクジェットインクを印刷媒体に適用するステップと、
請求項１〜４、６、及び８〜１０の何れか１項に記載の少なくとも１つの淡色インクジェットインクを前記印刷媒体に適用するステップと、
を包含する、方法。
【発明の詳細な説明】
【技術分野】
【０００１】
本発明は、インクジェット印刷に関し、より詳細には、印刷画像の印刷品質を改善するための顔料系インクセットに関する。
（関連出願に関する相互参照）
本願は、２００４年１０月８日付けの米国仮特許出願第６０／６１７，３９７号の利益を要求するものである。
【背景技術】
【０００２】
インクジェット印刷システムの利用は、近年、劇的に進展した。その進展は、徹底的なコスト削減と相俟って、印刷分解能並びに総合的な印刷品質が実質的に改善したことによるものと考えてよい。それらの最近の成功にもかかわらず、インクジェット印刷の品質改善に関する研究開発がなお継続されている。一般に、インクジェット印刷の品質は、依然として、写真及びオフセット又はグラビアのような、より費用の掛かる技術で作られたものには達していない。インクジェット画像形成（例えば、絵の描写）への関心が高まるにつれて、妥当なコストで写真品質に近い印刷画像を生成したいという要望も生じている。課題は、インクジェット印刷画像（特に、皮膚の色調を含む画像）の画像品質並びに耐光性を、それらのコストを上げることなくさらに改善することにある。
【０００３】
カラーインクプリンタは、典型的に、４色のインクジェットインク、即ちシアン、イエロー、マゼンタ、及びブラックを用いる。所望の色又は色相をもたらすべく、各インクジェットインクは、インクビヒクル中に分散又は溶解している顔料及び／又は染料のような着色剤を含有する。感知される色は、典型的に、当分野で周知のＣｏｍｍｉｓｓｉｏｎ  Ｉｎｔｅｒｎａｔｉｏｎａｌｅ  ｄｅ  ｌ’Ｅｃｌａｉｒａｇｅ（「ＣＩＥＬＡＢ」）又はＭｕｎｓｅｌｌのような幾つかの色空間を用いて表される。例えば、Ｍｕｎｓｅｌｌ色空間では、特定の色を、３つの用語、即ち、色相、明度、及び彩度を用いて定義する。ＣＩＥＬＡＢ色空間では、特定の色を、３つの用語、即ち、Ｌ＊、ａ＊、及びｂ＊を用いて定義する。Ｌ＊は、特定の色の明度を定義するものであり、典型的なＬ＊値は０（ブラック）〜１００（ホワイト）の範囲にある。さらに、用語ａ＊及びｂ＊は、共に、特定の色の色相と彩度を定義するものである。彩度（Ｃ＊）は、式  Ｃ＊＝〔（ａ＊）２  ＋（ｂ＊）２〕１／２と定義される。用語ａ＊は、負の数（グリーン）〜正の数（レッド）の範囲にある。用語ｂ＊は、負の数（ブルー）〜正の数（イエロー）の範囲にある。
【０００４】
本明細書で用いるとき、用語「耐光性」は、光に露出後、その色度及び／又は光学濃度を維持するインクジェットインクの能力を指す。耐光性は、典型的に、劣化に至るまでの年数のような、劣化までの時間量によって評価される。劣化は、光学濃度の損失が特定のパーセントとなった後に起こる。典型的に、高い色度の顔料は、低い耐光性を呈する。換言すれば、顔料の色度と耐光性との間には、一般に、釣合が存在する。
【０００５】
写真品質の印刷画像を作り出す際に重要な他の特性は、粒状性（グレン）である。本明細書で用いるとき、用語「粒状性」は、観察者にとってインクジェットインクのドットがどのように見えるかを指す。大きく、濃いインクジェットインク液滴を用いる場合、ドットは目によく見え、従って、画像品質を劣化させる。粒状性を減ずる１つの解法は、ほとんど目に見えない液滴を生ずるよう比較的低いインク滴重量を用いることである。しかしながら、この技術は、比較的小さいオリフィス孔と抵抗体とを利用するため、より困難で、より費用のかかる製造プロセスに帰着する。加えて、比較的小さい孔に起因して、信頼性が低下する。
【０００６】
粒状性を減ずる他の解法は、普通色又は濃色のインクジェットインクと組合せて、淡色マゼンタ又は淡色シアンのような「淡色」インクジェットインクを使用することである。淡色インクジェットインクは、典型的に、濃色インクジェットインクの５〜５０％の範囲の着色剤含量を有する。この技術によって、比較的大きく、着色剤含量の低いインクジェットインク滴の使用が可能となる。淡色インクジェットインクの液滴は、その中に存在する着色剤が比較的少ないため、目に見えにくい。しかしながら、この解法の１つの欠点は、淡色インクジェットインクは、印刷媒体上で濃色インクジェットインクより速く褪色するということである。この褪色は、しばしば、人体の皮膚の色調におけるような、特定の領域で生ずる（示差的褪色）。褪色問題を克服するために、印刷画像に保護用のオーバーラミネートを適用することもできる。しかしながら、オーバーラミネートの適用は、低コストのプリンタにとっては、経済的に実現し得る選択肢ではなく、従って、これらのプリンタ出力の性能は、粒状性、示差的光褪色、又はそれらの組合せによって制限される。あるいはまた、褪色を減ずるために、印刷画像の粒状性又はピクシレーション（ｐｉｘｉｌａｔｉｏｎ）を増大させることもできる。
【発明の開示】
【発明が解決しようとする課題】
【０００７】
写真品質の画像に対する要求が増え続けているため、粒状性を低減させると共に、高色度且つ高耐光性の印刷画像をもたらすインクジェットインクを開発することが望まれている。
【課題を解決するための手段】
【０００８】
本発明は、低減された示差的光褪色及び粒状性をもたらすインクセットに関する。当該インクセットは、少なくとも１つの淡色インクジェットインクと少なくとも１つの濃色インクジェットインクを含んで成る。濃色インクジェットインクは、高色度且つ低耐光性の少なくとも１つの顔料を含み、そして淡色インクジェットインクは、高耐光性且つ低色度の少なくとも１つの顔料を含む。濃色インクジェットインクに使われる顔料は、結晶形態、粒径、発色団、及び化学的分散剤のうちの少なくとも１つにおいて、淡色インクジェットインク中の顔料とは異なる。
【０００９】
本発明はまた、印刷画像の示差的光褪色及び粒状性を低減する方法にも関連する。当該方法は、印刷媒体に少なくとも１つの濃色インクジェットインクを適用し且つ印刷媒体に少なくとも１つの淡色インクジェットインクを適用するステップを含む。濃色インクジェットインクは、高色度且つ低耐光性の少なくとも１つの顔料を含み、そして淡色インクジェットインクは、高耐光性且つ低色度の少なくとも１つの顔料を含む。濃色インクジェットインク中の顔料は、結晶形態、粒径、発色団、及び化学的分散剤のうちの少なくとも１つにおいて、淡色インクジェットインク中の顔料とは異質である。
【発明の効果】
【００１０】
本発明によれば、粒状性を低減させると共に、高色度且つ高耐光性の印刷画像をもたらすインクジェットインクを提供することができる。
【発明を実施するための最良の形態】
【００１１】
濃色インクジェットインクと淡色インクジェットインクを含むインクセットを開示する。本明細書で用いるとき、用語「濃色インクジェットインク」とは、着色剤含量の高いインクジェットインクを指し、そして用語「淡色インクジェットインク」とは、着色剤含量の低いインクジェットインクを指す。濃色インクジェットインクは、濃色インクジェットインク全重量の約１ｗｔ％〜約１０ｗｔ％に及ぶ着色剤含量を有する。淡色インクジェットインクの着色剤含量は、濃色インクジェットインクの着色剤含量の約５％〜約５０％である。しかしながら、（モノクロームの４インクブラックセットのような）同一色の少なくとも２つのインクジェットインクを用いる場合には、淡色インクジェットインクの着色剤含量を比較的高くすることができる。例えば、濃色インクジェットインクの着色剤含量を約４％とし、淡色インクジェットインクの着色剤含量を約２．５％、１．０％、及び０．３％とすることができる。当該インクセットによって、示差的光褪色及び粒状性の低減がもたらされる。
【００１２】
濃色インクジェットインクは、淡色インクジェットインク中の顔料と較べてより色彩の強烈な少なくとも１つの顔料を含むことができる。濃色インクジェットインク中の顔料はまた、淡色インクジェットインク中の顔料に較べて低い耐光性を有することができる。従って、当該顔料は、高い色度と低い耐光性を濃色インクジェットインクにもたらすことができる。逆に、淡色インクジェットインクは、濃色インクジェットインク中の顔料の彩度にくらべて低い彩度を有する少なくとも１つの顔料を含むことができる。淡色インクジェットインク中の顔料はまた、濃色インクジェットインク中の顔料の耐光性より高い耐光性を有し得る。従って、当該顔料は、高い耐光性と低減された色度を淡色インクジェットインクにもたらすことができる。類似色の濃色及び淡色インクジェットインク中の顔料は、約５単位より大きい測定色度差（Ｃ＊）を有することができる。濃色及び淡色インクジェットインク中の顔料はまた、後述するように、ブルーウールスケールにおいて測定する際に、異なる耐光性値を有する。
【００１３】
当該インクセットは、シアン（Ｃ）、イエロー（Ｙ）、又はマゼンタ（Ｍ）の濃色インクジェットインクの少なくとも１つと、シアン（ｃ）、イエロー（ｙ）、又はマゼンタ（ｍ）の淡色インクジェットインクの少なくとも１つとを含むことができる。本明細書で用いるとき、大文字（Ｃ、Ｙ、Ｍなど）は濃色インクジェットインクを指し、小文字（ｃ、ｙ、ｍなど）は淡色インクジェットインクを指す。濃色ブラック（Ｋ）や淡色ブラック（グレー）（ｋ）のインクジェットインクもまた、任意に、当該インクセットに存在させることができる。当該インクセットは、Ｈｅｗｌｅｔｔ−Ｐａｃｋａｒｄ  Ｃｏ．（米国カリフォルニア州パロアルト）製の、ＨＰ  ＤｅｓｋＪｅｔ（登録商標）プリンタのような、在来の６色プリンタにおいて用いることができる。６色プリンタは、ブラック（Ｋ）、シアン（Ｃ）、マゼンタ（Ｍ）、イエロー（Ｙ）、淡色シアン（ｃ）、及び淡色マゼンタ（ｍ）のインクジェットインクを含むことができる。淡色ブラック（グレー）（ｋ）及び淡色イエロー（ｙ）のインクジェットインクもまた、８色プリンタにおけるように、用いることができる。濃色及び淡色インクジェットインクの各々に用いられる別個のインク容器を備えるインクカートリッジを用いて、濃色及び淡色インクジェットインクを格納することができる。あるいはまた、別個のインクカートリッジを用いて、濃色及び淡色インクジェットインクを格納することもできる。
【００１４】
ほぼ写真品質に近い印刷画像を生成するために、濃色インクジェットインクと淡色インクジェットインクを印刷媒体に適用することができる。異質の顔料を利用することにより、濃色インクジェットインクは、印刷画像に明るい鮮明な色を与え、一方、当該インクセットの淡色インクジェットインクは、改善された耐光性を実現することができる。それ故、普通の又は劣等な耐光性を有する強い色彩の顔料を濃色インクジェットインクに用いる場合であっても、耐光性の点でより堅牢な、異質の顔料を淡色インクジェットインクに用いることができる。一般に、淡色インクジェットインクに使用される顔料は、淡色又は低Ｌ＊の領域において十分な彩度を与えることができ、それによって、例えば、インクジェットカラー印刷の際の皮膚の色調において生ずる示差的光褪色問題が解決される。
【００１５】
所望の色彩と耐光性特性を達成するために、濃色インクジェットインクと淡色インクジェットインクは、異質の、即ち異なる顔料を含むことができる。異質の顔料を利用することで、印刷画像の低密度領域−高色密度領域間で典型的に観察される示差的光褪色が低減される。得られる印刷画像はまた、低い粒状性を示すことができる。顔料の色彩及び耐光性特性は、顔料の結晶形態、粒径、又は発色団によって変化することが知られている。加えて、本明細書において化学分散剤として引用されている、インクジェットインク中に顔料を分散させる手段、方法もまた、色彩及び耐光性特性に影響することがある。濃色及び淡色インクジェットインクに所望の色彩及び耐光性特性を付与するために、顔料の結晶形態、粒径、発色団、又は化学分散剤のうちの少なくとも１つにおいて、濃色インクジェットインク中の顔料と、淡色インクジェットインク中の顔料とを異質のものとすることができる。
【００１６】
例えば、濃色及び淡色インクジェットインクの各々に使用される顔料は、異なる発色団を有し得る。この場合、各顔料の結晶形態、粒径、又は化学分散剤は、同じでも、異なっていてもよい。あるいはまた、濃色及び淡色インクジェットインクの各顔料は、異なる粒径を有することができる。この場合、各顔料の結晶形態、発色団、又は化学分散剤は、同じでも、異なっていてもよい。濃色及び淡色インクジェットインクの各顔料はまた、異なる結晶形態を有することができる。この場合、各顔料の粒径、発色団、又は化学分散剤は、同じでも、異なっていてもよい。従って、発色団、結晶形態、粒径、及び化学分散剤の少なくとも１つが、濃色インクジェットインクに使用される顔料と淡色インクジェットインクに使用される顔料との間で異なっている限り、顔料の無数の組合せを濃色及び淡色インクジェットインクに用い得る。
【００１７】
しかしながら、発色団、粒径、及び結晶形態とは別のその他の因子もまた、顔料の実際の耐光性に影響し得る。これらの他の因子としては、インクジェットインクがその上に付着する印刷媒体、印刷画像の保存条件、及び印刷画像画を載せるのに使用されるガラスの種類が挙げられる。それ故、顔料のブルーウールスケール値は、特定の試験条件下における特定の顔料に関して得られた公表値から外れる場合がある。例えば、顔料の粒径を減ずると、一般に耐光性が低下し、それによって、より低いブルーウールスケール値に対応するであろう。しかしながら、粒径を関数とする耐光性の低下の程度は、発色団に依存し、それ故、色固有であり顔料固有である。ある種の顔料の耐光性は、粒径を減少させるにつれて直線的に低下するが、他の顔料の耐光性は、一定の臨界粒径以下で急速に低下する。
【００１８】
淡色インクジェットインクに使用される顔料は、有機顔料、白色無機顔料、有色無機顔料、カーボンブラック、又はそれらの混合物とし得る。濃色インクジェットインクに使用される顔料は、有機顔料、カーボンブラック、又はそれらの混合物とし得る。濃色又は淡色インクジェットインク中の顔料は、ブラック顔料であるか又はブルー、ブラック、ブラウン、シアン、グリーン、ホワイト、バイオレット、オレンジ、マゼンタ、レッド、又はイエロー顔料のような、有色顔料とし得る。さらに、有色顔料の混合物又はブラックと有色顔料との混合物も用いることができる。耐光性及び色彩特性は、濃色及び淡色インクジェットインクに使用される顔料の相対的割合、即ち比の関数であるため、印刷画像は、顔料混合物を利用することによって中間の耐光性及び色彩特性を有することができる。
【００１９】
濃色インクジェットインク又は淡色インクジェットインクに用い得る有機顔料としては、限定はしないが、アントラキノン、フタロシアニンブルー、フタロシアニングリーン、ジスアゾ、モノアゾ、ピラントロン、ペリレン、ペリノン、カルバゾール、ジアリーリド、ヘテロ環イエロー、ベンズイミダゾロン、ビスアセトアセタリド、ジオキサジン、ジピロロピロール、ジケトピロロピロール、ナフトール、キナクリドン、キノフタロン、イソインドリノン、インダントロン、（チオ）インジゴイド、金属錯体、ニトロ顔料、及びニトロソ顔料が挙げられる。一実施形態において、濃色インクジェットインク又は淡色インクジェットインクに使用される顔料は、有機顔料である。
【００２０】
使用し得る有機顔料の具体例を、本明細書では、当分野で既知のＣｏｌｏｕｒ  Ｉｎｄｅｘ（“ＣＩ”）命名法で記載する。フタロシアニンブルーの例には、Ｐｉｇｍｅｎｔ  Ｂｌｕｅ  １５、Ｐｉｇｍｅｎｔ  Ｂｌｕｅ  １５：３、及びＰｉｇｍｅｎｔ  Ｂｌｕｅ  １５：４などの銅フタロシアニンブルー及びその誘導体が含まれる。キナクリドンの例としては、Ｐｉｇｍｅｎｔ  Ｏｒａｎｇｅ  ４８、Ｐｉｇｍｅｎｔ  Ｏｒａｎｇｅ  ４９、Ｐｉｇｍｅｎｔ  Ｒｅｄ  １２２、Ｐｉｇｍｅｎｔ  Ｒｅｄ  １９２、Ｐｉｇｍｅｎｔ  Ｒｅｄ  ２０２、Ｐｉｇｍｅｎｔ  Ｒｅｄ  ２０６、Ｐｉｇｍｅｎｔ  Ｒｅｄ  ２０７、Ｐｉｇｍｅｎｔ  Ｒｅｄ  ２０９、Ｐｉｇｍｅｎｔ  Ｖｉｏｌｅｔ  １９及びＰｉｇｍｅｎｔ  Ｖｉｏｌｅｔ  ４２が挙げられる。ジスアゾの例としては、Ｐｉｇｍｅｎｔ  Ｒｅｄ  ２４２及びＰｉｇｍｅｎｔ  Ｙｅｌｌｏｗ  １２８が挙げられる。モノアゾの例には、Ｐｉｇｍｅｎｔ  Ｙｅｌｌｏｗ  １、Ｐｉｇｍｅｎｔ  Ｙｅｌｌｏｗ  ３、Ｐｉｇｍｅｎｔ  Ｙｅｌｌｏｗ  ６５、Ｐｉｇｍｅｎｔ  Ｙｅｌｌｏｗ  ７３、及びＰｉｇｍｅｎｔ  Ｙｅｌｌｏｗ  ７４が含まれる。アントラキノンの例としては、Ｐｉｇｍｅｎｔ  Ｒｅｄ  ４３、Ｐｉｇｍｅｎｔ  Ｒｅｄ  １９４（Ｐｅｒｉｎｏｎｅ  Ｒｅｄ）、Ｐｉｇｍｅｎｔ  Ｒｅｄ  １７７、Ｐｉｇｍｅｎｔ  Ｒｅｄ  ２１６（Ｂｒｏｍｉｎａｔｅｄ  Ｐｙｒａｎｔｈｒｏｎｅ  Ｒｅｄ）及びＰｉｇｍｅｎｔ  Ｒｅｄ  ２２６（Ｐｙｒａｎｔｈｒｏｎｅ  Ｒｅｄ）が挙げられる。インダントロンの例には、Ｐｉｇｍｅｎｔ  Ｂｌｕｅ  ６０が含まれる。ペリレンの例としては、Ｐｉｇｍｅｎｔ  Ｒｅｄ  １２３（Ｖｅｒｍｉｌｌｉｏｎ）、Ｐｉｇｍｅｎｔ  Ｒｅｄ  １４９（Ｓｃａｒｌｅｔ）、Ｐｉｇｍｅｎｔ  Ｒｅｄ  １７９（Ｍａｒｏｏｎ）、Ｐｉｇｍｅｎｔ  Ｒｅｄ  １９０（Ｒｅｄ）、Ｐｉｇｍｅｎｔ  Ｒｅｄ  １８９（Ｙｅｌｌｏｗ  Ｓｈａｄｅ  Ｒｅｄ）及びＰｉｇｍｅｎｔ  Ｒｅｄ  ２２４が挙げられる。チオインジゴイドの例としては、Ｐｉｇｍｅｎｔ  Ｒｅｄ  ８６、Ｐｉｇｍｅｎｔ  Ｒｅｄ  ８７、Ｐｉｇｍｅｎｔ  Ｒｅｄ  ８８、Ｐｉｇｍｅｎｔ  Ｒｅｄ  １８１、Ｐｉｇｍｅｎｔ  Ｒｅｄ  １９８、Ｐｉｇｍｅｎｔ  Ｖｉｏｌｅｔ  ３６、及びＰｉｇｍｅｎｔ  Ｖｉｏｌｅｔ  ３８が挙げられる。ナフトールの例には、Ｐｉｇｍｅｎｔ  Ｒｅｄ  １１２が含まれる。ベンズイミダゾロンの例としては、Ｐｉｇｍｅｎｔ  Ｙｅｌｌｏｗ  １２０、Ｐｉｇｍｅｎｔ  Ｙｅｌｌｏｗ  １５１、Ｐｉｇｍｅｎｔ  Ｙｅｌｌｏｗ  １７５、及びＰｉｇｍｅｎｔ  Ｙｅｌｌｏｗ  ２１３が挙げられる。ビスアセトアセタリドの例としては、Ｐｉｇｍｅｎｔ  Ｙｅｌｌｏｗ  １５５が挙げられる。その他のヘテロ環イエローの例には、Ｐｉｇｍｅｎｔ  Ｙｅｌｌｏｗ  １２、Ｐｉｇｍｅｎｔ  Ｙｅｌｌｏｗ  １３、Ｐｉｇｍｅｎｔ  Ｙｅｌｌｏｗ  １４、Ｐｉｇｍｅｎｔ  Ｙｅｌｌｏｗ  １７、Ｐｉｇｍｅｎｔ  Ｙｅｌｌｏｗ  ９３、Ｐｉｇｍｅｎｔ  Ｙｅｌｌｏｗ  ９４、Ｐｉｇｍｅｎｔ  Ｙｅｌｌｏｗ  １０９、Ｐｉｇｍｅｎｔ  Ｙｅｌｌｏｗ  １１０、Ｐｉｇｍｅｎｔ  Ｙｅｌｌｏｗ  １１７、Ｐｉｇｍｅｎｔ  Ｙｅｌｌｏｗ  １３８、Ｐｉｇｍｅｎｔ  Ｙｅｌｌｏｗ  １５４、及びＰｉｇｍｅｎｔ  Ｙｅｌｌｏｗ  １７３が含���れる。金属錯体の例としては、Ｐｉｇｍｅｎｔ  Ｙｅｌｌｏｗ  １５０及びＰｉｇｍｅｎｔ  Ｒｅｄ  ２５７が挙げられる。これらの顔料は、バスフ社（ＢＡＳＦ  Ｃｏｒｐ．）（米国ニュージャージー州マウントオリーブ）、エンゲルハルド社（Ｅｎｇｅｌｈａｒｄ  Ｃｏｒｐ．）（米国ニュージャージー州アイスリン（Ｉｓｅｌｉｎ））、チバ社（ＣＩＢＡ  Ｃｏｒｐ．）（米国ニューヨーク州テリータウン）、クラリアント社（Ｃｌａｒｉａｎｔ  Ｃｏｒｐ．）（米国ロードアイランド州コベントリー（Ｃｏｖｅｎｔｒｙ））、又はサンケミカル社（Ｓｕｎ  Ｃｈｅｍｉｃａｌ  Ｃｏｒｐ．）（米国オハイオ州シンシナティ）をはじめとする、多数の発売元から粉末又は圧縮固形物の何れかの形態で市販されている。
【００２１】
濃色インクジェットインク又は淡色インクジェットインクに使用される顔料は、チャネルブラック、ファーネスブラック、又はランプブラックのような、カーボンブラック顔料とし得る。カーボンブラックの例としては、キャボット社（Ｃａｂｏｔ  Ｃｏｒｐｏｒａｔｉｏｎ）（米国マサチューセッツ州ボストン）から入手できる、Ｒｅｇａｌ（登録商標）、Ｂｌａｃｋ  Ｐｅａｒｌｓ（登録商標）、Ｅｌｆｔｅｘ（登録商標）、Ｍｏｎａｒｃｈ（登録商標）、Ｍｏｇｕｌ（登録商標）、及びＶｕｌｃａｎ（登録商標）の商品名を付して販売されているものが挙げられる。当該カーボンブラックには、限定はしないが、Ｂｌａｃｋ  Ｐｅａｒｌｓ（登録商標）２０００、Ｂｌａｃｋ  Ｐｅａｒｌｓ（登録商標）１４００、Ｂｌａｃｋ  Ｐｅａｒｌｓ（登録商標）１３００、Ｂｌａｃｋ  Ｐｅａｒｌｓ（登録商標）１１００、Ｂｌａｃｋ  Ｐｅａｒｌｓ（登録商標）１０００、Ｂｌａｃｋ  Ｐｅａｒｌｓ（登録商標）９００、Ｂｌａｃｋ  Ｐｅａｒｌｓ（登録商標）８８０、Ｂｌａｃｋ  Ｐｅａｒｌｓ（登録商標）８００、Ｂｌａｃｋ  Ｐｅａｒｌｓ（登録商標）７００、Ｂｌａｃｋ  Ｐｅａｒｌｓ（登録商標）Ｌ、Ｅｌｆｔｅｘ（登録商標）８、Ｍｏｎａｒｃｈ（登録商標）１４００、Ｍｏｎａｒｃｈ（登録商標）１３００、Ｍｏｎａｒｃｈ（登録商標）１１００、Ｍｏｎａｒｃｈ（登録商標）１０００、Ｍｏｎａｒｃｈ（登録商標）９００、Ｍｏｎａｒｃｈ（登録商標）８８０、Ｍｏｎａｒｃｈ（登録商標）８００、Ｍｏｎａｒｃｈ（登録商標）７００、Ｍｏｇｕｌ（登録商標）Ｌ、Ｒｅｇａｌ（登録商標）３３０、Ｒｅｇａｌ（登録商標）４００、Ｖｕｌｃａｎ（登録商標）Ｐを含むことができる。その他のカーボンブラックとしては、限定はしないが、デグッサ社（Ｄｅｇｕｓｓａ  Ｃｏｒｐｏｒａｔｉｏｎ）（米国ニュージャージー州リッジフィールド）から入手できる、Ｐｒｉｎｔｅｘ  ４０、Ｐｒｉｎｔｅｘ  ８０、Ｐｒｉｎｔｅｘ  ３００、Ｐｒｉｎｔｅｘ  Ｌ、Ｐｒｉｎｔｅｘ  Ｕ、Ｐｒｉｎｔｅｘ  Ｖ、Ｓｐｅｃｉａｌ  Ｂｌａｃｋ  ４、Ｓｐｅｃｉａｌ  Ｂｌａｃｋ  ５、ＦＷ１、ＦＷ２、ＦＷ１８、及びＦＷ２００；及びコロンビアンケミカル社（Ｃｏｌｏｍｂｉａｎ  Ｃｈｅｍｉｃａｌ  Ｃｏｒｐｏｒａｔｉｏｎ）（米国ジョージア州アトランタ）から入手できる、Ｒａｖｅｎ  ７８０、Ｒａｖｅｎ  ８９０、Ｒａｖｅｎ  １０２０、Ｒａｖｅｎ  １０４０、Ｒａｖｅｎ  １２５５、Ｒａｖｅｎ  １５００、Ｒａｖｅｎ  ５０００、Ｒａｖｅｎ  ５２５０が挙げられる。
【００２２】
無機顔料としては、限定はしないが、酸化鉄、酸化チタン、酸化亜鉛、硫化亜鉛、クロム酸亜鉛、酸化ジルコニウム、紺青、ウルトラマリンブルー、酸化クロム、ウルトラマリン、コバルトブルー、コバルトバイオレット、二酸化ケイ素、酸化ニッケル、酸化アルミニウム、鉄フェロシアン物（プルシアンブルー）、クロム酸鉛、鉛白、塩基性硫酸鉛、カドミウムイエロー、クロムイエロー、硫酸バリウム、炭酸カルシウム、ケイ酸カルシウム、及びマンガンバイオレットを挙げることができる。無機顔料は、印刷画像の少なくとも一部を極めて低い彩度を有するように生成するのが望まれる場合に、淡色インクジェットインクに用いることができる。一実施形態では、淡色インクジェットインクは、有機顔料に加えて無機顔料を含む。
【００２３】
蛍光顔料を濃色インクジェットインクに用いることができる。広範なカラーの蛍光顔料は、Ｄａｙ−Ｇｌｏ（米国オハイオ州クリーブランド）、Ｋｒｅｍｅｒ  Ｐｉｇｍｅｎｔｓ（米国ニューヨーク州ニューヨーク）、及びＣｌｅｖｅｌａｎｄ  Ｐｉｇｍｅｎｔ  ａｎｄ  Ｃｏｌｏｒ（米国オハイオ州アクロン）のような、様々な会社から入手できる。しかしながら、蛍光顔料は、典型的に、耐光性が不十分であるため、比較的高い耐光性を有するその他の顔料と組合せて用いることができる。
【００２４】
前述のように、濃色又は淡色インクジェットインク中の顔料は、異質の結晶形態を有することができる。多くのフタロシアニン及びキナクリドン顔料は、多数の、市販の、結晶形態を有する。例えば、フタロシアニンブルー（Ｐｉｇｍｅｎｔ  Ｂｌｕｅ  １５：３、Ｐｉｇｍｅｎｔ  Ｂｌｕｅ  １５：４等）は、α、β、又はγの結晶形態で利用され、そしてキナクリドン顔料（Ｐｉｇｍｅｎｔ  Ｒｅｄ  １２２、Ｐｉｇｍｅｎｔ  Ｖｉｏｌｅｔ  １９等）は、β又はγの結晶形態で利用される。単に例を挙げると、濃色インクジェットインク中の顔料には、γ型のＰｉｇｍｅｎｔ  Ｖｉｏｌｅｔ  １９を用いることができ、一方、淡色インクジェットインク中の顔料には、β型のＰｉｇｍｅｎｔ  Ｖｉｏｌｅｔ  １９を用いることができる。
【００２５】
あるいはまた、濃色及び淡色インクジェットインク中の顔料は、異質の粒径を有いていてもよい。粒径の小さい顔料は、典型的に、粒径の大きい顔料よりも色彩がより強く且つそれほど不透明でない。それ故、濃色インクジェットインク中の顔料は、淡色インクジェットインクに使用される顔料に較べてより小粒径とすることができる。色度及び耐光性に及ぼす粒径の効果は、顔料中の発色団と顔料中の結晶性に左右される。イエロー顔料のうち、モノアゾイエロー顔料は、濃色及び淡色インクジェットインクに使用される顔料の間で２０ｎｍという最小粒径差（ΔＤ５０）を有し得る。濃色インクジェットインクに使用されるモノアゾイエロー顔料は、約６０ｎｍ以上の粒径を有し得る。よって、淡色インクジェットインクに使用されるモノアゾイエロー顔料は、約８０ｎｍ以上の粒径を有することができる。ジスアゾ又はベンズイミダゾロンイエロー顔料は、濃色及び淡色インクジェットインクに使用される顔料の間で２０ｎｍという最小ΔＤ５０を有することができる。濃色インクジェットインクに使用されるジスアゾ又はベンズイミダゾロンイエロー顔料は、約２０ｎｍ以上の粒径を有し得る。従って、淡色インクジェットインクに使用されるジスアゾ又はベンズイミダゾロンイエロー顔料は、約４０ｎｍ以上の粒径を有することができる。ビスアセトアセタリドイエロー顔料は、濃色及び淡色インクジェットインクに使用される顔料の間で約４０ｎｍという最小ΔＤ５０を有することができる。濃色インクジェットインクに使用されるビスアセトアセタリドイエロー顔料は、約５０ｎｍ以上の粒径を有し得る。従って、淡色インクジェットインクに使用されるビスアセトアセタリドイエロー顔料は、約９０ｎｍ以上の粒径を有することができる。金属錯体Ｐｉｇｍｅｎｔ  Ｙｅｌｌｏｗ  １５０は、濃色及び淡色インクジェットインクに使用される顔料の間で５０ｎｍという最小ΔＤ５０を有することができる。濃色インクジェットインクに使用される金属錯体イエロー顔料は、約２０ｎｍ以上の粒径を有し得る。従って、淡色インクジェットインクに使用される金属錯体イエロー顔料は、約７０ｎｍ以上の粒径を有することができる。上述の最小ΔＤ５０及び粒径の限界は、濃色及び淡色インクジェットインクが同じ発色団を含む場合に適用される。しかしながら、これらの限界は、濃色及び淡色インクジェットインクが異なる発色団を含む場合には適用することができない。
【００２６】
単に例を挙げると、濃色イエローインクジェットインクは、約６０ｎｍより小さい粒径を有するイエロー顔料を含み、淡色イエローインクジェットインクは約８０ｎｍより大きい粒径を有するイエロー顔料を含むことができる。濃色及び淡色インクジェットインク各々におけるイエロー顔料は、同じ又は異なる発色団、結晶形態、又は化学分散剤を有することができる。１つの詳細な実施形態では、約６０ｎｍの粒径を有するジスアゾＰｉｇｍｅｎｔ  Ｙｅｌｌｏｗ  １２８を濃色インクジェットインクに用いることができ、そして約８０ｎｍの粒径を有するジスアゾＰｉｇｍｅｎｔ  Ｙｅｌｌｏｗ  １２８を淡色インクジェットインクに用いることができる。別の実施形態では、濃色イエローインクジェットインクは、約６０ｎｍより大きい粒径を有するＰｉｇｍｅｎｔ  Ｙｅｌｌｏｗ  ７４を含むことができる。淡色インクジェットインクは、それぞれ、約４０ｎｍより大きい粒径を有するＰｉｇｍｅｎｔ  Ｙｅｌｌｏｗ  １２８、約９０ｎｍより大きい粒径を有するＰｉｇｍｅｎｔ  Ｙｅｌｌｏｗ  １５５、又は約４０ｎｍより大きい粒径を有するＰｉｇｍｅｎｔ  Ｙｅｌｌｏｗ  ２１３、又はそれらの混合物を含むことができる。
【００２７】
マゼンタ、レッド、及びバイオレット顔料のうち、キナクリドン顔料は、濃色及び淡色インクジェットインクに使用される顔料の間で２０ｎｍという最小ΔＤ５０を有することができる。濃色インクジェットインクに使用されるキナクリドン顔料は、約１５ｎｍ以上の粒径を有し得、そして淡色インクジェットインクに使用されるキナクリドン顔料は、約３５ｎｍ以上の粒径を有することができる。ジケトピロロピロール顔料は、濃色及び淡色インクジェットインクに使用される顔料の間で３０ｎｍという最小ΔＤ５０を有することができる。濃色インクジェットインク中のジケトピロロピロール顔料は、濃色インクジェットインクにおいて約５０ｎｍ以上の粒径を有し、淡色インクジェットインクにおいて約８０ｎｍ以上の粒径を有することができる。フタロシアニン顔料及びインダントロン顔料のような、高性能のシアン顔料に関しては、濃色及び淡色インクジェットインクに使用される顔料の間の最小ΔＤ５０は、２０ｎｍである。濃色インクジェットインクに使用されるシアン顔料は約２０ｎｍ以上の粒径を有し、淡色インクジェットインクにおいて約４０ｎｍ以上の粒径を有することができる。
【００２８】
濃色及び淡色インクジェットインクの各々におけるマゼンタ、レッド、又はバイオレット顔料は、同じか又は異なる発色団、結晶形態、又は化学分散剤を有することができる。濃色マゼンタインクジェットインクは、キナクリドン発色団と約５０ｎｍ未満の粒径とを有する顔料を含むことができ、そして淡色マゼンタインクジェットインクは、キナクリドン発色団と約７０ｎｍより大きい粒径とを有する顔料を含むことができる。例えば、キナクリドン発色団と約２５ｎｍの粒径とを有するＰｉｇｍｅｎｔ  Ｒｅｄ  １２２を濃色インクジェットインクに用い、そしてキナクリドン発色団と約６０ｎｍの粒径とを有するＰｉｇｍｅｎｔ  Ｒｅｄ  １２２を淡色インクジェットインクに使用することができる。あるいはまた、約５０ｎｍの粒径を有するジケトピロロピロールＰｉｇｍｅｎｔ  Ｒｅｄ  ２５４を濃色インクジェットインクに用い、そして約１００ｎｍの粒径を有するジケトピロロピロールＰｉｇｍｅｎｔ  Ｒｅｄ  ２５４を淡色インクジェットインクに使用することができる。
【００２９】
シアン顔料に関しては、銅フタロシアニン発色団と約５０ｎｍ未満の粒径とを有するシアン顔料を濃色インクジェットインクに用い、銅フタロシアニン発色団と約６０ｎｍ以上の粒径とを有するシアン顔料を淡色インクジェットインクに用いることができる。あるいはまた、濃色シアンインクジェットインクは、銅フタロシアニン発色団と約５０ｎｍ未満の粒径とを有する顔料を含み、そして淡色シアンインクジェットインクは、アルミニウムフタロシアニン発色団と約６０ｎｍ以上の粒径とを有する顔料を含むことができる。一実施形態では、約４０ｎｍの粒径を有するＰｉｇｍｅｎｔ  Ｂｌｕｅ  １５：３を濃色インクジェットインクに用い、そして約６０ｎｍの粒径を有するＰｉｇｍｅｎｔ  Ｂｌｕｅ  １５：３を淡色インクジェットインクに使用することができる。
【００３０】
ブラックインクジェットインクに関しては、着色剤は、カーボンブラックの形態で約２％〜約５％の濃度にて存在することができる。そのような高濃度では、当該インクで印刷された画像のブラック領域は、極度に高い耐光性を示す。耐光性不良が起こる場合、それは、典型的に、ブラック領域が、Ｋ、Ｃ、Ｍ、及びＹのインクジェットインクの混合物である複合ブラックにより印刷されていたためであり、当該不良は、Ｃ、Ｍ、又はＹの着色剤の不良に起因する。従って、ブラック及びグレーインクジェットインクにおいては、濃色及び淡色インクジェットインクに使用されたカーボンブラック顔料間の粒径差は、それ程重要ではない。しかしながら、カーボンブラック顔料の希釈に伴う色相シフトのために、グレーインクジェットインクは、典型的に、中位の色相を維持するべく、カラー顔料を用いてその色相が調節される。詳細には、中位の状態を達成するためにグレーインクにシアン、ブルー、バイオレット、及びマゼンタ顔料を付加することができる。これらのカラー顔料をグレーインクジェットインクに用いる場合、これらのカラー顔料の各々について上述した粒径及びΔＤ５０のサイズ限界を用いることができる。
【００３１】
同じ発色団を淡色及び濃色インクジェットインクの両方に用いる場合、顔料の粒径、結晶形態、化学分散剤、又はそれらの組合せは、前述のように、異質とものとすることができる。この場合、淡色及び濃色インクジェットインク中の顔料は、Ｐｉｇｍｅｎｔ  Ｙｅｌｌｏｗ  １２８、Ｐｉｇｍｅｎｔ  Ｙｅｌｌｏｗ  １５５、Ｐｉｇｍｅｎｔ  Ｙｅｌｌｏｗ  ２１３、Ｐｉｇｍｅｎｔ  Ｖｉｏｌｅｔ  １９（γ−修飾）、Ｐｉｇｍｅｎｔ  Ｒｅｄ  １２２、Ｐｉｇｍｅｎｔ  Ｒｅｄ  ２５４、Ｐｉｇｍｅｎｔ  Ｂｌｕｅ  １５：３、又はＰｉｇｍｅｎｔ  Ｂｌｕｅ  １５：４とし得る。これらの顔料の粒径が約５０ｎｍ以下のように小さい場合、これらの顔料のほとんどの耐光性は、粒径が約５０ｎｍより大きい場合の耐光性値に比較して、ブルーウールスケールにおいて約１単位低くなる。Ｐｉｇｍｅｎｔ  Ｖｉｏｌｅｔ  １９の耐光性の場合には、γ−修飾のものは粒径の影響を受けるが、β−修飾のものは粒径の影響を比較的受けない。
【００３２】
濃色及び淡色インクジェットインク中の顔料はまた、所望の色彩及び耐光性特性を達成するために異質の発色団を利用することもできる。濃色インクジェットインク及び淡色インクジェットインクの発色団は、アントラキノン、フタロシアニンブルー、フタロシアニングリーン、ジスアゾ、モノアゾ、ピラントロン、ペリレン、ペリノン、カルバゾール、ジアリーリド、ヘテロ環イエロー、ベンズイミダゾロン、ビスアセトアセタリド、ジオキサジン、ジピロロピロール、ジケトピロロピロール、ナフトール、キナクリドン、キノフタロン、イソインドリノン、インダントロン、（チオ）インジゴイド、金属錯体、ニトロ顔料、及びニトロソ発色団から個々独立して選択することができる。
【００３３】
濃色及び淡色インクジェットインク中の異質の発色団は、上に挙げた発色団リストからの異なる種類から発色団を選択することによって実現し得る。例えば、濃色インクジェットインクは、モノアゾタイプのイエロー発色団を含み、そして淡色インクジェットインクは、ベンズイミダゾロンタイプのイエロー発色団を含むことができる。あるいは、異質の発色団は、上に挙げた発色団リストの１つの種類からの発色団であって、発色団上の置換基が異なるものを利用して得ることもできる。加えて、異なる塩形態の発色団を用いることもできる。例えば、キナクリドン発色団を濃色及び淡色インクジェットインクの両方に用いる場合、濃色及び淡色インクジェットインクの各々におけるキナクリドン発色団は、異なる置換基を有することができる。あるいは、銅フタロシアニン発色団を濃色インクジェットインクに用い、一方、アルミニウムフタロシアニン発色団を淡色インクジェットインクに用いることができる。
【００３４】
濃色及び淡色インクジェットインクに使用される顔料を選択するのにブルーウールスケールを用いることができる。ブルーウールスケールは、顔料のような、着色剤の耐光性を評価するための、当分野で既知の在来の基準である。ブルーウールスケールは、１（変色）〜８（極めて耐光性）の範囲の８つのブルーウール耐光性値を有する。ブルーウールスケール上の隣接値の間の耐光性には、ほぼ２倍の差がある。換言すれば、ブルーウールスケール上で８という耐光性値を有する顔料は、７という耐光性値を有する顔料より約２倍耐光性である。淡色インクジェットインク中の顔料は、ブルーウールスケール上で濃色インクジェットインク中の顔料のそれより少なくとも１単位大きい耐光性値を有することができる。しかしながら、淡色インクジェットインクと濃色インクジェットインクに使用される顔料間の耐光性値の差は、ブルーウールスケール上で２単位以下とし得る。換言すれば、淡色及び濃色インクジェットインクに使用される顔料は、ブルーウールスケール上でそれらの耐光性値が１単位〜２単位異なるようにし得る。
【００３５】
濃色インクジェットインク中の顔料の耐光性は、ブルーウールスケール上で６〜７の範囲とし得る。この範囲内の顔料の例としは、限定はしないが、Ｐｉｇｍｅｎｔ  Ｙｅｌｌｏｗ  ３、Ｐｉｇｍｅｎｔ  Ｙｅｌｌｏｗ  １６、Ｐｉｇｍｅｎｔ  Ｙｅｌｌｏｗ  ７３、Ｐｉｇｍｅｎｔ  Ｙｅｌｌｏｗ  ７４、Ｐｉｇｍｅｎｔ  Ｙｅｌｌｏｗ  ８１、Ｐｉｇｍｅｎｔ  Ｙｅｌｌｏｗ  ８３、Ｐｉｇｍｅｎｔ  Ｙｅｌｌｏｗ  ９３、Ｐｉｇｍｅｎｔ  Ｙｅｌｌｏｗ  ９７、Ｐｉｇｍｅｎｔ  Ｙｅｌｌｏｗ  １１０、Ｐｉｇｍｅｎｔ  Ｙｅｌｌｏｗ  １８０、Ｐｉｇｍｅｎｔ  Ｙｅｌｌｏｗ  １９４、Ｐｉｇｍｅｎｔ  Ｒｅｄ  １１２、Ｐｉｇｍｅｎｔ  Ｒｅｄ  １７０、Ｐｉｇｍｅｎｔ  Ｒｅｄ  １７５、Ｐｉｇｍｅｎｔ  Ｒｅｄ  １８８、Ｐｉｇｍｅｎｔ  Ｒｅｄ  ２０９、Ｐｉｇｍｅｎｔ  Ｒｅｄ  ２５３、及びＰｉｇｍｅｎｔ  Ｒｅｄ  ２５６が挙げられる。濃色インクジェットインク中の顔料分散物は、有機溶媒及び他の化学薬品に対し耐性のものとし得、それは、インクジェットインク中で安定に分散する顔料の能力によって表される。上述の顔料は、有機溶媒及び他の化学薬品に耐性である。これらの顔料はまた、約１５０ｎｍ以下の粒径を有し、且つ狭い粒径分布を有し、それによって、さらに、濃色インクジェットインクで印刷された画像の高い彩度並びに高い色強度に寄与する。これらの顔料は、高色彩の色合いと化学的耐性を呈するため、それらは濃色インクジェットインクに用いることができる。
【００３６】
淡色インクジェットインクに使用される顔料は、光褪色及びがス褪色に対して十分な耐性を示すことができる。典型的に、褪色耐性である顔料は、色彩がそれ程高くない。淡色インクジェットインク中の顔料の耐光性は、ブルーウールスケール上で７〜８の値とし得る。この範囲内の顔料の例としては、限定するものではないが、Ｐｉｇｍｅｎｔ  Ｙｅｌｌｏｗ  １２０、Ｐｉｇｍｅｎｔ  Ｙｅｌｌｏｗ  １２８、Ｐｉｇｍｅｎｔ  Ｙｅｌｌｏｗ  １５０、Ｐｉｇｍｅｎｔ  Ｙｅｌｌｏｗ  １５１、Ｐｉｇｍｅｎｔ  Ｙｅｌｌｏｗ  １５４、Ｐｉｇｍｅｎｔ  Ｙｅｌｌｏｗ  １５５、Ｐｉｇｍｅｎｔ  Ｙｅｌｌｏｗ  １７３、Ｐｉｇｍｅｎｔ  Ｙｅｌｌｏｗ  ２１３、Ｐｉｇｍｅｎｔ  Ｒｅｄ  １６８、Ｐｉｇｍｅｎｔ  Ｒｅｄ  １７７、Ｐｉｇｍｅｎｔ  Ｒｅｄ  ２０２、Ｐｉｇｍｅｎｔ  Ｒｅｄ  ２０６、Ｐｉｇｍｅｎｔ  Ｒｅｄ  ２０７、Ｐｉｇｍｅｎｔ  Ｒｅｄ  ２１４、Ｐｉｇｍｅｎｔ  Ｒｅｄ  ２４２、Ｐｉｇｍｅｎｔ  Ｒｅｄ  ２５７、Ｐｉｇｍｅｎｔ  Ｒｅｄ  １２２、Ｐｉｇｍｅｎｔ  Ｖｉｏｌｅｔ  １９（β−修飾）、Ｐｉｇｍｅｎｔ  Ｖｉｏｌｅｔ  ２３、Ｐｉｇｍｅｎｔ  Ｂｌｕｅ  １５：３、Ｐｉｇｍｅｎｔ  Ｂｌｕｅ  １５：４、Ｐｉｇｍｅｎｔ  Ｂｌｕｅ  ６０、Ｐｉｇｍｅｎｔ  Ｇｒｅｅｎ  ７、及びＰｉｇｍｅｎｔ  Ｇｒｅｅｎ  ３６が挙げられる。イエロー顔料の各々は、異なる発色団を有し且つ約１５０ｎｍ未満の粒径を有する。
【００３７】
幾つかの顔料は、顔料の結晶形態又は粒径に依存して、濃色又は淡色インクジェットインクのいずれかに使用することができる。例えば、Ｐｉｇｍｅｎｔ  Ｙｅｌｌｏｗ  １２８、Ｐｉｇｍｅｎｔ  Ｙｅｌｌｏｗ  １５５、Ｐｉｇｍｅｎｔ  Ｙｅｌｌｏｗ  ２１３、Ｐｉｇｍｅｎｔ  Ｖｉｏｌｅｔ  １９（γ−修飾）、Ｐｉｇｍｅｎｔ  Ｒｅｄ  １２２、Ｐｉｇｍｅｎｔ  Ｒｅｄ  ２５４、Ｐｉｇｍｅｎｔ  Ｂｌｕｅ  １５：３、又はＰｉｇｍｅｎｔ  Ｂｌｕｅ  １５：４の適切な形態のものを濃色及び淡色インクジェットインクに用いることができる。Ｐｉｇｍｅｎｔ  Ｂｌｕｅ  １５：３及びＰｉｇｍｅｎｔ  Ｂｌｕｅ  １５：４は、熱力学的に最も安定な結晶形態であるβ修飾の銅フタロシアニンブルーである。Ｐｉｇｍｅｎｔ  Ｂｌｕｅ  １５：４は、凝集に対する安定性を改善するべく表面処理されている。これらの顔料の粒径が約５０ｎｍ以下のように小さい場合、これらの顔料のほとんどの耐光性は、ブルーウールスケール上で約１単位ほど低くなる。Ｐｉｇｍｅｎｔ  Ｖｉｏｌｅｔ  １９の耐光性の場合には、γ−修飾のものは粒径の影響を受けるが、β−修飾のものは相対的に粒径に無感応である。これらの顔料の適切な形態を用いる場合は、それらを、濃色インクジェットインク又は淡色インクジェットインクにおける使用に関して先に規定し且つ説明した顔料と共に使用することができる。換言すれば、耐光性が比較的低く且つ６〜７の範囲のブルーウールスケール値を有するこれらの顔料の小粒径のものを、７〜８の範囲のブルーウールスケール値を有する比較的高い耐光性の顔料と組み合わせて濃色インクジェットインクに用いることができる。同様に、７〜８の範囲のブルーウールスケール値を有するこれらの顔料の比較的大粒径且つ高耐光性の形態のものを、６〜７の範囲のブルーウールスケール値を有する高色彩且つ耐光性の比較的低い顔料と組み合わせて淡色インクジェットインクに用いることができる。
【００３８】
単に例を挙げると、約８０ｎｍの粒径とブルーウールスケール上で６〜７の範囲の耐光性値を有するモノアゾタイプのＰｉｇｍｅｎｔ  Ｙｅｌｌｏｗ  ７４を濃色インクジェットインクに用い，一方、約８０ｎｍの粒径とブルーウールスケール上で８という耐光性値を有するベンズイミダゾロンタイプのＰｉｇｍｅｎｔ  Ｙｅｌｌｏｗ  ２１３を淡色インクジェットインクに用いることができる。他の例では、約１００ｎｍの粒径とブルーウールスケール上で７という耐光性値を有するＰｉｇｍｅｎｔ  Ｙｅｌｌｏｗ  ９３を濃色インクジェットインクに用い、そして約８０ｎｍの粒径とブルーウールスケール上で８という耐光性値を有するＰｉｇｍｅｎｔ  Ｙｅｌｌｏｗ  １２８を淡色インクジェットインクに用いることができる。他の例では、約１００ｎｍの粒径とブルーウールスケール上で８という耐光性値を有するＰｉｇｍｅｎｔ  Ｒｅｄ  ２０２を淡色インクジェットインクに用い、そして約６０ｎｍの粒径とブルーウールスケール上で７という耐光性値を有するＰｉｇｍｅｎｔ  Ｒｅｄ  ２０９を濃色インクジェットインクに用いることができる。
【００３９】
濃色及び淡色インクジェットインクを生成するために、当分野で周知のように、顔料を水性媒体又はインクビヒクル中に分散させることができる。顔料は、界面活性剤又は化学分散剤を使って安定に分散させることができる。顔料はまた、高分子基又は有機基を顔料表面に共有結合させることによって分散させることができる。これらの顔料は、当分野では「自己分散性顔料」又は「ポリマー結合型顔料」と呼ばれる。当該顔料は、濃色インクジェットインク全重量の約１．０ｗｔ％〜約１０ｗｔ％の量又は濃度で、濃色インクジェットインク中に存在し得る。例えば、当該顔料は、濃色インクジェットインク全重量の約２．０ｗｔ％〜約５ｗｔ％にて存在することができる。
【００４０】
また、濃色インクジェットインクを希釈することによって淡色インクジェットインクを生成することができる。あるいはまた、インクビヒクル中に比較的少量の顔料を分散させることによって淡色インクジェットインクを生成することもできる。顔料は、淡色インクジェットインク全重量の約０．０５ｗｔ％〜約５ｗｔ％の範囲の量又は濃度で淡色インクジェットインク中に存在し得る。
【００４１】
濃色及び淡色インクジェットインクは、当分野で知られているように、水と水溶性又は水分散性の有機溶媒を含有し得る。濃色及び淡色インクジェットインクに使用される有機溶媒は、当業者であれば容易に選択することができ、従って、ここでは詳述しない。インクジェットインクは、約５ｗｔ％〜約６０ｗｔ％の有機溶媒を含むことができる。インクジェットインクの所望の特性に応じて、濃色及び淡色インクジェットインクは、限定するものではないが、ｐＨ調節剤、界面活性剤、分散剤、浸透剤、紫外線吸収剤、保存剤、酸化防止剤、腐食阻止剤、及び粘度修正剤をはじめとする、任意の成分を含むことができる。これらの成分は、当業者に周知であり、従って、ここでは詳述しない。任意の成分を濃色及び淡色インクジェットインクに含有させる場合、それらをインクビヒクルに付加し且つ混合してインクジェットインクを生成することができる。
【００４２】
特定の色をもつ濃色インクジェットインク及び淡色インクジェットインクを印刷媒体上に付着させて所望の色の色調を作り出すことができる。所望の色を得るために、濃色及び淡色インクジェットインクを、印刷ドライバーによって決定される相対比率で印刷媒体に適用することができる。所望の色を得るための技術は、当分野で周知であり、従って、ここでは詳述しない。濃色及び淡色インクジェットインクは、高色彩であり且つ耐光性である所望の色の色調を作り出すことができる。従って、印刷された画像は、低い粒状性並びに低減された示差的光褪色性を有し、写真品質の印刷画像を作り出すことができる。
【００４３】
印刷画像において耐光性のイエローの色調を生成できるように、濃色イエローインクジェットインクと淡色イエローインクジェットインクを印刷媒体上に適用することができる。一実施形態では、淡色イエローインクジェットインクは、Ｐｉｇｍｅｎｔ  Ｙｅｌｌｏｗ  １２８、Ｐｉｇｍｅｎｔ  Ｙｅｌｌｏｗ  １５５、Ｐｉｇｍｅｎｔ  Ｙｅｌｌｏｗ  ２１３、又はそれらの混合物を含み、そして濃色イエローインクジェットインクは、Ｐｉｇｍｅｎｔ  Ｙｅｌｌｏｗ  ７４を含む。これらのイエロー顔料の各々は、それらの発色団が異なるものである。濃色インクジェットインクは、約４．０％のＰｉｇｍｅｎｔ  Ｙｅｌｌｏｗ  ７４を含み、一方、淡色インクジェットインクは、約２．０％のＰｉｇｍｅｎｔ  Ｙｅｌｌｏｗ  １２８及びＰｉｇｍｅｎｔ  Ｙｅｌｌｏｗ  ２１３を含む。印刷された画像が、在来の屋内照明条件のような、可視光に曝される場合、濃色イエローインクジェットインクで印刷された領域では約２０年で感知し得る褪色が起こり得るが、一方、淡色イエローインクジェットインクで印刷された領域は約５０年で感知し得る褪色を呈し得る。従って、印刷画像は、２０年後に褪色し得る。
【００４４】
比較のために例を挙げると、濃色及び淡色インクジェットインクの両方においてＰｉｇｍｅｎｔ  Ｙｅｌｌｏｗ  ７４を顔料として用いる場合、濃色イエロー領域では約２０年で感知し得る褪色が起こり得るが、一方、淡色イエロー領域は、より早く、例えば約１０年で褪色するであろう。従って、この場合、褪色は、１０年後に起こり得る。この場合、濃色インクジェットインクは、約４．０％のＰｉｇｍｅｎｔ  Ｙｅｌｌｏｗ  ７４を含み、一方、淡色インクジェットインクは、約１．６％のＰｉｇｍｅｎｔ  Ｙｅｌｌｏｗ  ７４を含むことができる。そのより高い色度のために、このように比較的顔料濃度の低い（１．６％）淡色インクジェットインクを用いることで、前段落に記載の本発明の顔料濃度２．０％の場合の色度を補償する。この淡色インクジェットインクに用いられている顔料を、本発明の淡色インクジェットインクに用いられるような比較的低い色度と高い耐光性を有する顔料と置換することにより、印刷画像の有効寿命を１０年から少なくとも２０年（濃色インクジェットインクの耐光性に相当）へと延ばすことができる。それ故、印刷画像の耐光性は、もはや、淡色インクジェットインクによって制限されず、その代わりに、濃色インクジェットインクの褪色特性によって決定され得る。
【００４５】
印刷画像において耐光性のマゼンタ色調を作り出すべく、濃色マゼンタインクジェットインクと淡色マゼンタインクジェットインクを印刷媒体に適用することができる。インクジェットインクの各々に使用される顔料の発色団は、キナクリドン発色団とし得る。それ故、濃色及び淡色インクジェットインクの異質の色彩特性及び耐光性特性は、マゼンタ顔料の結晶形態、化学分散剤、又は粒径の少なくとも１つによってもたらすことができる。濃色マゼンタインクジェットインク中のキナクリドン顔料は、約２５ｎｍの粒径のような、小粒径のものとし得、一方、淡色マゼンタインクジェットインク中のキナクリドン顔料は、約５０ｎｍより大きい粒径のような、大粒径のものとし得る。一実施形態では、濃色マゼンタインクジェットインクは、２５ｎｍの粒径を有するＰｉｇｍｅｎｔ  Ｒｅｄ  １２２を含み、そして淡色マゼンタインクジェットインクは、約５０ｎｍより大きい粒径を有するＰｉｇｍｅｎｔ  Ｒｅｄ  １２２を含む。別の実施形態では、濃色マゼンタインクジェットインク中のキナクリドン顔料は、β修飾型のＰｉｇｍｅｎｔ  Ｖｉｏｌｅｔ  １９を含み、そして淡色マゼンタインクジェットインクは、Ｐｉｇｍｅｎｔ  Ｒｅｄ  １２２を含む。
【００４６】
印刷画像において耐光性のシアン色調を作り出すべく、濃色シアンインクジェットインクと淡色シアンインクジェットインクを印刷媒体に適用することができる。インクジェットインクの各々に使用される顔料の発色団は、フタロシアニン発色団とし得る。それ故、異質の色彩及び耐光性特性は、シアン顔料の結晶形態、粒径、又は化学分散の手段の少なくとも１つによってもたらすことができる。一実施形態において、４０ｎｍの粒径を有する銅フタロシアニン顔料を濃色シアンインクジェットインクに使用し、そして約６０ｎｍより大きい粒径を有する銅フタロシアニン顔料を淡色シアンインクジェットインクに用いる。別の実施形態では、約６０ｎｍの粒径を有するアルミニウムフタロシアニン顔料を濃色シアンインクジェットインクに使用し、そして約８０ｎｍより大きい粒径を有する銅フタロシアニン顔料を淡色シアンインクジェットインクに用いる。別の実施形態では、約３０ｎｍの粒径を有するＰｉｇｍｅｎｔ  Ｂｌｕｅ  １５：３を濃色シアンインクジェットインクに使用し、約５０ｎｍの粒径を有するＰｉｇｍｅｎｔ  Ｂｌｕｅ  ６０を淡色シアンインクジェットインクに用いる。
【００４７】
印刷画像において耐光性のレッド色調を作り出すべく、濃色レッドインクジェットインクと淡色レッドインクジェットインクを印刷媒体に適用することができる。インクジェットインクの各々に使用される顔料の発色団は、ジケトピロロピロール発色団とし得る。それ故、濃色及び淡色インクジェットインクの異質の色彩及び耐光性特性は、レッド顔料の結晶形態、粒径、又は化学分散剤の少なくとも１つによってもたらすことができる。濃色レッドインクジェットインク中のジケトピロロピロール顔料は、約５０ｎｍの粒径のような、小粒径のものとし得、一方、淡色レッドインクジェットインク中のジケトピロロピロール顔料は、約１００ｎｍの粒径のような、大粒径のものとし得る。一実施形態において、濃色レッドインクジェットインクは、約５０ｎｍの粒径を有するＰｉｇｍｅｎｔ  Ｒｅｄ  ２５４を含み、そして淡色レッドインクジェットインクは、約１００ｎｍの粒径を有するＰｉｇｍｅｎｔ  Ｒｅｄ  ２５４を含む。
【００４８】
印刷画像において耐光性のブラック色調を作り出すべく、濃色ブラックインクジェットインクと淡色ブラック（グレー）インクジェットインクを印刷媒体に適用することができる。濃色ブラックインクジェットインク中の顔料にはカーボンブラックを使用することができる。カーボンブラックには、当分野で既知の任意のカーボンブラックを用いることができる。淡色ブラック（グレー）インクジェットインクは、同じ顔料を含むことができ、濃色ブラックインクジェットインクを水又は有機溶媒で希釈することによって作ることができる。しかしながら、濃色ブラックインクジェットインクを希釈することは、やや褐色を帯びたイエローの方への色相シフトに至る場合がある。色相シフトを補償し且つ中位の淡色ブラック（グレー）インクジェットインクを生成するために、シアン顔料、ブルー顔料、バイオレット顔料、マゼンタ顔料又はそれらの混合物を淡色ブラック（グレー）インクジェットインクに用いることができる。これらのシアン、ブルー、バイオレット、又はマゼンタ顔料は、高耐光性特性と低色度特性を有し得、従って、前述のように、大粒径を有することができる。
【００４９】
本発明のインクセットは、普通紙又は特殊印刷媒体上に付着時に写真品質の画像又は写真品質に近い画像をもたらすことができる。普通紙には、Ｇｉｌｂｅｒｔ  Ｂｏｎｄ、Ｇｅｏｒｇｉａ−Ｐａｃｉｆｉｃ  Ｍｕｌｔｉ−Ｓｙｓｔｅｍ（登録商標）、Ａｕｓｓｅｄａｔ−Ｒｅｙ−Ｒｅｙｍａｔ、Ｃｈａｍｐｉｏｎ  ＤａｔａＣｏｐｙ、Ｅｎｓｏ−Ｇｕｔｚｅｉｔ  Ｂｅｒｇａ  Ｌａｓｅｒ、Ｈａｍｍｅｒｍｉｌｌ（登録商標）Ｆｏｒｅ  ＤＰ、Ｈｏｎｓｈｕ  Ｎｅｗ  Ｙａｍａｙｕｒｉ、Ｈｏｋｕｅｓｔｓｕ  ｋｉｎ−Ｍａｒｉ、ＫｙｍＣｏｐｙ  Ｌｕｘ、ＭｏＤｏ  ＤａｔａＣｏｐｙ、Ｎｅｅｎａｈ  Ｃｌａｓｓｉｃ  Ｌａｉｄ、Ｏｊｉ  Ｓｕｎａｃｅ  ＰＰＣ、Ｓｔｏｒａ  Ｐａｐｙｒｕｓ  ＭｕｌｔｉＣｏｐｙ、Ｕｎｉｏｎ  Ｃａｍｐ  Ｇｒｅａｔ  Ｗｈｉｔｅ（登録商標）、Ｗｅｙｅｒｈａｕｓｅｒ  Ｆｉｒｓｔ  Ｃｈｏｉｃｅ（登録商標）、又はＷｉｇｇｅｎｓ  Ｔｅａｐｅ  Ｃｏｎｑｕｅｒｏｒ（登録商標）のような、インクジェット印刷に供される在来の普通紙を用いることができる。特殊印刷媒体としては、限定はしないが、ヒューレットパッカード社（Ｈｅｗｌｅｔｔ−Ｐａｃｋａｒｄ  Ｃｏ．）（米国カリフォルニア州パロアルト）から入手できるＨＰ  Ｐｒｅｍｉｕｍ  Ｐｌｕｓ  Ｐｈｏｔｏプリンタ紙、Ｅｐｓｏｎ写真用紙、Ｐｉｃｔｏｒｉｃｏ高級写真光沢紙、Ａｇｆａ光沢写真インクジェット用紙、Ｋｏｎｉｃａ写真インクジェット用紙、Ｃａｎｏｎ光沢写真用紙、Ｈａｍｍｅｒｍｉｌｌ（登録商標）Ｊｅｔｐｒｉｎｔ  Ｕｌｔｒａ  Ｇｌｏｓｓ、Ｐｏｌａｒｏｉｄインクジェット用紙、及びＫｏｄａｋインクジェット写真品質写真重量紙のような、光沢のある印刷媒体を挙げることができる。
【００５０】
以下の実施例は、本発明の実施形態をより詳細に説明するのに有用である。これらの実施例は、本発明の範囲の全てを網羅するものではない。
【実施例１】
【００５１】
濃色及び淡色インクジェットインクの調製
表１〜表４記載の顔料の組合せを利用して、濃色及び淡色インクジェットインクを調製する。
【００５２】
【表１】
2006117931.tif 000002
【００５３】
【表２】
2006117931.tif 000003
【００５４】
【表３】
2006117931.tif 000004
【００５５】
【表４】
2006117931.tif 000005
【００５６】
表１〜表４に記載したインクジェットインクは、当分野で周知のように調合される。
【００５７】
実施例１記載の濃色及び淡色インクジェットインクは、ＨＰ  Ｐｒｅｍｉｕｍ  Ｐｌｕｓ  Ｐｈｏｔｏ用紙に印刷する。得られた印刷画像は、示差的光褪色及び粒状性の低減を示し、且つ、写真品質に近い印刷品質を有する印刷画像を実現するであろう。
【００５８】
特定の実施形態に関して例示し且つ説明してきたが、本発明は、種々の修正及び代替の形態を実施し得る。開示した特定の形態に本発明を限定する意のないことは理解されたい。本発明は、添付の特許請求の範囲によって規定される本発明の趣旨及び範囲に帰属する修正、等価物、及び代替物を全て網羅するものとする。